СПОСОБ КОМПЛЕКСНОЙ ПЕРЕРАБОТКИ МАРГАНЦЕВЫХ РУД

1. Способ комплексной переработки марганцевой руды, включающий обогащение, дефосфорацию и выплавку низкофосфористого марганцевого шлака и марганцевого сплава, отличающийся тем, что кусковую руду обогащают рентгено-радиоционным способом, а мелкую руду обогащают способом отсадки и ее концентрат направляют на изготовление брикетов, в составе, мас.%: концентрат отсадки - 75-87; вяжущее - 6-9; антрацит - 7-11; пыль - остальное, а брикеты применяют для подготовки шихты в составе, мас.%: руда - 18-24; брикеты - 75-81; кокс или смесь (70% кокса+30% каменного угля) - остальное, которую используют для выплавки сплава силикомарганеца SiMn 17 и низкофосфористого передельного шлака.
2
2
3
2
2
2. Способ комплексной переработки марганцевой руды по п.1, отличающийся тем. что изготовленные брикеты применяют для подготовки шихты в составе, мас.%: руда - 20-25; брикеты - 74-83; кокс - остальное, которую подвергают плавлению для получения низкофосфористого передельного шлака содержащего, мас.%: марганец - 40-46; SiO - 29,85; Fe - 0,78; AlO - 3,64; CaO - 7,83; MgO - 1,11; Р - 0,01; S - 0,14; KO - 0,59; NaO - 0,59 и попутного высокофосфористого сплав содержащий, мас.%: марганец - 20-25; железо - 72,17; кремний - 2,51; фосфор - 0,8-0,95.
3. Способ комплексной переработки марганцевой руды по п.1, отличающийся тем, что для брикетирования мелких классов марганцевых руд и концентратов применяют вяжущее, полученное на основе шлаков от выплавки марганцевых сплавов.
4. Способ комплексной переработки марганцевой руды по п.1, отличающийся тем, что в качестве восстановителя при выплавке марганцевых сплавов 30-50% кокса заменяют каменным углем.
2
2
3
2
2
5. Способ комплексной переработки марганцевой руды по п.1 или 2, отличающийся тем, что изготовленные брикеты применяют для подготовки шихты в составе, мас.%: руда - 45-55; брикет - 4-7; передельный низкофосфористый шлак - 16,92; кварцит - 6-8; кокс - 12-15; известняк - остальное, которую используют в электропечи для получения силикомарганеца SiMn 17 в составе, мас.%: марганец - 65,00; железо - 15,21; кремний - 17,07; углерод - 2,51; фосфор - 0,21; сера - 0,004 и отвальный шлак в составе, мас.%: MnO - 22,4; FeO - 1,2; SiO - 41,2; CaO - 23,3; MgO - 2,4; AlO - 8,2; S - 0,2; KO+NaO - 1,4.
6. Способ комплексной переработки марганцевой руды по п.5, отличающийся тем, что отвальный шлак от выплавки марганцевых сплавов применяют для изготовления тротуарной плитки или брусчатки, путем разливки в формы, с последующим охлаждением и закалкой плитки при 600-500°C и 400-200°C.
7. Способ комплексной переработки марганцевой руды по п.2, отличающийся тем, что высокофосфористый попутный сплав от выплавки низкофосфористого передельного шлака перерабатывают в марганцовистую сталь Г13.